Procédé de préparation d’un matériau de type carboxylate de métal alcalin électro-actif, comprenant au moins les étapes consistant à (i) disposer d’un mélange solide comprenant au moins un composé source en ions alcalins et au moins un composé aromatique polycondensé choisi parmi les (poly)acides carboxyliques aromatiques polycondensés et les (poly)anhydrides d’acide aromatique polycondensé, (ii) soumettre ledit mélange solide de l’étape (i) à une contrainte mécanique propice à l’interaction mécanochimique desdits composé(s) source en ions alcalins et composé(s) aromatique(s) polycondensé(s) pour former ledit carboxylate de métal alcalin, et (iii) récupérer ledit matériau de type carboxylate de métal alcalin, notamment par tamisage. Procédé selon la revendication 1, dans lequel ladite interaction mécanochimique est générée en étape (ii) par broyage mécanique dudit mélange solide, en particulier dans un broyeur planétaire ou un broyeur à billes, notamment dans un broyeur planétaire. Procédé selon l’une quelconque des revendications précédentes, dans lequel ledit mélange solide de l’étape (i), soumis à la contrainte mécanique, est dénué d’un milieu liquide et en particulier d’eau libre. Procédé selon l’une quelconque des revendications précédentes, dans lequel ledit mélange solide de l’étape (i) est un mélange particulaire. Procédé selon l’une quelconque des revendications précédentes, dans lequel ledit mélange solide de l’étape (i) comprend au moins un composé source en ions alcalins choisi parmi les composés source en ions lithium, sodium, potassium et leurs mélanges, et de préférence comprend au moins un composé source en ions lithium. Procédé selon l’une quelconque des revendications précédentes, dans lequel ledit mélange solide de l’étape (i) comprend au moins un composé source en ions alcalins choisi parmi les carbonates de lithium, sodium ou potassium, et les hydroxydes de lithium, sodium ou potassium, et leurs mélanges, de préférence choisi parmi les hydroxydes de lithium, sodium ou potassium et plus préférentiellement l’hydroxyde de lithium. Procédé selon l’une quelconque des revendications précédentes, dans lequel le mélange solide de l’étape (i) comprend au moins un composé aromatique polycondensé choisi parmi les polyacides carboxyliques aromatiques polycondensés et les poly-anhydrides d’acide aromatique polycondensé, de préférence parmi les di-anhydrides d’acide tétracarboxylique aromatique polycondensé et les acides tétracarboxyliques aromatiques polycondensés, et plus préférentiellement parmi les di-anhydrides d’acide tétracarboxylique aromatique polycondensé. Procédé selon l’une quelconque des revendications précédentes, dans lequel ledit composé aromatique polycondensé est dénué de fonction hydroxyle. Procédé selon l’une quelconque des revendications précédentes, dans lequel ledit mélange solide de l’étape (i) comprend au moins un composé aromatique polycondensé choisi parmi les di-anhydrides d’acide tétracarboxylique et les acides tétracarboxyliques, notamment les di-anhydrides d’acide tétracarboxylique, dont la structure aromatique polycondensée dérive de l’anthracène, du benzoanthracène, du benzofluoranthène, du 1,12-benzopérylène, du benzopyrène, du chrysène, du dibenzoacridine, du dibenzoanthracène, du dibenzofurane, du dibenzopyrène, du pérylène ou du phénanthrène, de préférence choisi parmi le di-anhydride de l’acide 3,4,9,10-pérylènetétracarboxylique, l’acide 3,4,9,10-pérylènetétracarboxylique et leur mélange, et plus préférentiellement comprend au moins le di-anhydride de l’acide 3,4,9,10-pérylènetétracarboxylique. Procédé selon l’une quelconque des revendications précédentes, dans lequel le mélange solide de l’étape (i) comprend au moins l’hydroxyde de lithium anhydre ou hydraté, notamment hydraté, et au moins le di-anhydride de l’acide 3,4,9,10-pérylènetétracarboxylique . Matériau de type carboxylate de métal alcalin, notamment particulaire, obtenu par le procédé défini selon l’une quelconque des revendications précédentes. Utilisation d’un matériau de type carboxylate de métal alcalin tel que défini en revendication 11, à titre de matériau actif d’électrode, en particulier d’électrode négative. Electrode comprenant, à titre de matériau actif, au moins un matériau de type carboxylate de métal alcalin tel que défini en revendication 11, en particulier comprenant en outre un ou plusieurs additif(s) conducteur(s) électronique(s), notamment carboné(s), et/ou un ou plusieurs liant(s), notamment du polyfluorure de vinylidène (PVDF). Procédé de préparation d’une électrode comprenant, à titre de matériau actif, au moins un matériau de type carboxylate de métal alcalin, comprenant au moins les étapes suivantes consistant à : (i) disposer d’un mélange solide comprenant au moins un composé source en ions alcalins et au moins un composé aromatique polycondensé choisi parmi les (poly)acides carboxyliques aromatiques polycondensés et les (poly)anhydrides d’acide aromatique polycondensé ; (ii) soumettre ledit mélange solide de l’étape (i) à une contrainte mécanique propice à l’interaction mécanochimique desdits composé(s) source en ions alcalins et composé(s) aromatique(s) polycondensé(s) pour former ledit carboxylate de métal alcalin ; (iii) récupérer ledit matériau de type carboxylate de métal alcalin, notamment par tamisage ; (iv) préparer une dispersion comprenant, dans un milieu aqueux ou organique, au moins tout ou partie dudit matériau de type carboxylate de métal alcalin de l’étape (iii), et éventuellement un ou plusieurs additif(s) conducteur(s) électronique(s) et/ou liant(s) ; (v) procéder au dépôt de tout ou partie de ladite dispersion de l’étape (iv) à la surface d’un collecteur de courant ; et (vi) évaporer ledit milieu aqueux ou organique pour former ladite électrode. Procédé selon la revendication précédente, dans lequel les étapes (i), (ii) et (iii) sont telles que définies dans l’une quelconque des revendications 1 à 10. Système électrochimique comprenant au moins une électrode telle que définie selon la revendication 13 ou obtenue par le procédé selon l’une des revendications 14 ou 15, notamment une électrode négative.